(57)【要約】【課題】コバルト及び／又はコバルト合金を含む基板の研磨のための化学機械研磨（ＣＭＰ）組成物の使用方法【解決手段】（ｉ）コバルト及び／又は（ｉｉ）コバルト合金を含む基板（Ｓ）を化学機械研磨するための化学機械研磨（ＣＭＰ）組成物（Ｑ）の使用方法であって、該化学機械研磨（ＣＭＰ）組成物（Ｑ）が、  （Ａ）無機粒子、  （Ｂ）一般式（Ｉ）のアニオン性界面活性剤、    Ｒ−Ｓ                  （Ｉ）  （式中、ＲはＣ５−Ｃ２０−アルキル、Ｃ５−Ｃ２０−アルケニル、Ｃ５−Ｃ２０−アルキルアシル又はＣ５−Ｃ２０−アルケニルアシルであり、Ｓはスルホン酸誘導体、アミノ酸誘導体又はリン酸誘導体又はそれらの塩又は混合物である）  （Ｃ）少なくとも１種のアミノ酸、  （Ｄ）少なくとも１種の酸化剤、  （Ｅ）水性媒体を含み、  該ＣＭＰ組成物（Ｑ）のｐＨが７〜１０である。【特許請求の範囲】
【請求項１】
（ｉ）コバルト及び／又は（ｉｉ）コバルト合金を含む基板（Ｓ）を化学機械研磨するための化学機械研磨（ＣＭＰ）組成物（Ｑ）の使用方法であって、該化学機械研磨（ＣＭＰ）組成物（Ｑ）が、
（Ａ）無機粒子、
（Ｂ）一般式（Ｉ）のアニオン性界面活性剤、
Ｒ−Ｓ                  （Ｉ）
（式中、ＲはＣ５−Ｃ２０−アルキル、Ｃ５−Ｃ２０−アルケニル、Ｃ５−Ｃ２０−アルキルアシル又はＣ５−Ｃ２０−アルケニルアシルであり、Ｓはスルホン酸誘導体、アミノ酸誘導体又はリン酸誘導体又はそれらの塩又は混合物である）
（Ｃ）少なくとも１種のアミノ酸、
（Ｄ）少なくとも１種の酸化剤、
（Ｅ）水性媒体
を含み、
該ＣＭＰ組成物（Ｑ）のｐＨが７〜１０であることを特徴とする使用方法。
【請求項２】
前記無機粒子（Ａ）がコロイド無機粒子である請求項１に記載のＣＭＰ組成物（Ｑ）の使用方法。
【請求項３】
前記コロイド無機粒子がシリカ粒子である請求項１又は２に記載のＣＭＰ組成物（Ｑ）の使用方法。
【請求項４】
前記アニオン性界面活性剤（Ｂ）が一般式（Ｉ）を有し、Ｒがヘキシル、セプチル、オクチル、ノニル、デシル、ヘキセニル、セプテニル、オクテニル、ノニル、デセニル、ウンデセニル、ドデセニル、オレオイル、ラウロイル又はココイルであり、Ｓがスルホン酸、ベンゼンスルホン酸、モノ置換ベンゼンスルホン酸、サルコシン、グルタミン酸、リン酸又はモノリン酸エステル又はそれらの塩である請求項１〜３のいずれか一項に記載のＣＭＰ組成物（Ｑ）の使用方法。
【請求項５】
前記アニオン性界面活性剤（Ｂ）が一般式（Ｉ）を有し、Ｒがヘキシル、オクチル、ウンデシル、ドデセニル、オレオイル、ラウロイル又はココイルであり、Ｓがスルホン酸、ベンゼンスルホン酸、サルコシン、グルタミン酸、リン酸又はモノリン酸エステル又はそれらの塩である請求項１〜４のいずれか一項に記載のＣＭＰ組成物（Ｑ）の使用方法。
【請求項６】
一般式（Ｉ）のアニオン性界面活性剤（Ｂ）の総量が、それぞれのＣＭＰ組成物の総質量に基づいて０．００１質量％〜０．０９質量％の範囲である請求項１〜５のいずれか一項に記載のＣＭＰ組成物（Ｑ）の使用方法。
【請求項７】
前記少なくとも1種のアミノ酸（Ｃ）が、グリシン、アラニン、ロイシン、バリン、システイン、セリン及びプロリン又はそれらの塩である請求項１〜６のいずれか一項に記載のＣＭＰ組成物（Ｑ）の使用方法。
【請求項８】
前記少なくとも1種のアミノ酸（Ｃ）の総量が、それぞれのＣＭＰ組成物の総質量に基づいて０．１質量％〜２．２５質量％の範囲である請求項１〜７のいずれか一項に記載のＣＭＰ組成物（Ｑ）の使用方法。
【請求項９】
前記酸化剤が過酸化物を含む請求項１〜８のいずれか一項に記載のＣＭＰ組成物（Ｑ）の使用方法。
【請求項１０】
前記酸化剤が過酸化水素である請求項１〜９のいずれか一項に記載のＣＭＰ組成物（Ｑ）の使用方法。
【請求項１１】
化学機械研磨（ＣＭＰ）組成物であって、
（Ａ）それぞれのＣＭＰ組成物の総質量に基づいて総量が０．０１質量％〜３質量％のコロイドシリカ粒子、
（Ｂ）それぞれのＣＭＰ組成物の総質量に基づいて総量が０．００１質量％〜０．０９質量％の、Ｎ−オレオイルサルコシン、Ｎ−ラウロイルサルコシン、Ｎ−ココイルサルコシン、４−ドデシルベンゼンスルホン酸、Ｎ−ココイルグルタメート及びリン酸Ｃ６−Ｃ１０アルキルエステルからなる群から選択される少なくとも１種のアニオン性界面活性剤（Ｂ）、
（Ｃ）それぞれのＣＭＰ組成物の総質量に基づいて総量が０．２質量％〜０．９質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜２質量％の過酸化水素、
（Ｅ）水性媒体
を含み、
該ＣＭＰ組成物（Ｑ）のｐＨが７〜１０であることを特徴とする化学機械研磨（ＣＭＰ）組成物。
【請求項１２】
半導体装置の製造方法であって、請求項１〜１１のいずれか一項に記載のＣＭＰ組成物（Ｑ）の存在下で、半導体産業に使用される基板（Ｓ）を化学機械研磨することを含み、該基板（Ｓ）が
（ｉ）コバルト及び／又は
（ｉｉ）コバルト合金
を含むことを特徴とする方法。
【請求項１３】
コバルトの静的エッチング速度（ＳＥＲ）が１００Å／分未満である請求項１２に記載の方法。
【請求項１４】
コバルト材料除去速度（ＭＲＲ）を３００〜６５００Å／分の範囲に調整する請求項１２又は１３に記載の方法。
【発明の詳細な説明】
【技術分野】
【０００１】
本発明は、本質的に、無機粒子、腐食防止剤としてのアニオン性界面活性剤、少なくとも１種のアミノ酸、少なくとも１種の酸化剤及び水性媒体を含み、コバルト及び／又はコバルト合金を含む半導体産業の基板を研磨するための化学機械研磨（ＣＭＰ）組成物の使用方法に関する。本発明は、また、上記化学機械研磨（ＣＭＰ）組成物の存在下で基板又はレイヤ（layer）を化学機械研磨することを含む半導体装置又は素子の製造方法にも関する。ＣＭＰ組成物は、コバルト及び／又はコバルト合金に対して改良された調整可能なエッチング挙動及び良好な研磨性能を示す。
【背景技術】
【０００２】
半導体産業では、化学機械研磨（ＣＭＰと略記する）は、高度なフォトニック、微小電気機械（microelectromechanical）及びマイクロ電子（microelectronic）材料及びデバイス（素子）、例えば半導体ウェハなどの製造に適用されている周知の技術である。
【０００３】
ＣＭＰは、半導体産業で使用する材料及び素子を製造するとき、金属及び／又は酸化物の表面を平坦化するために使用されている。また、ＣＭＰは、化学的作用及び機械的作用の相互作用を利用して、被研磨面の平坦性を達成する。化学的作用は化学組成物により付与されるものであり、この化学組成物はＣＭＰ組成物又はＣＭＰスラリーとも呼ばれる。また、機械的作用は、通常、研磨パッドにより果たされるものであり、この研磨パッドは、典型的には、被研磨面に押し付けられ、可動プラテン上に取り付けられている。また、プラテンの動きは、通常、直線的、回転又は軌道式である。
【０００４】
典型的なＣＭＰプロセス工程では、回転式ウェハホルダーにより被研磨ウェハと研磨パッドとの接触がもたらされる。ＣＭＰ組成物は、通常、被研磨ウェハと研磨パッドとの間に適用される。
【０００５】
超大規模集積回路（ＵＬＳＩ）技術のフィーチャサイズ（feature size）の継続的な減少に伴い、銅相互接続構造体のサイズもますます小型化してきている。ＲＣ遅延を低下させるために、銅相互接続構造体内のバリア層又は接着層の厚さは薄くなってきている。従来の銅バリア／接着層スタックＴａ／ＴａＮは、Ｔａの抵抗率が相対的に高く、銅をＴａ上に直接電気めっきすることができないので、もはや適していない。Ｔａと比較して、コバルトは抵抗率が低く、安価である。また、ＣｕとＣｏとの密着性は良好である。ＣｕはＣｏ上で容易に核生成することができ、また銅はコバルト上に直接電気めっきすることができる。
【０００６】
集積回路では、Ｃｏは銅相互接続用の接着層又はバリア層として使用されており、また、Ｃｏはメモリデバイスのナノ結晶Ｃｏとして、及びＭＯＳＦＥＴの金属ゲートとしても使用することができる。
【０００７】
多孔性の低ｋ（low k）誘電体材料が、既に現在の相互接続構造体に用いられている。低ｋ材料は、プラズマ又は研磨スラリーによって容易に損傷される可能性があることが報告されている。現在の化学機械研磨処理では、低ｋ（low k）誘電体への損傷を低減するために、銅及びバリアに使用される現在のスラリーの大多数が酸性である。しかし、銅及びコバルトは、酸化剤、例えば過酸化水素を含有する酸性溶液中に容易に溶解することが観察されている。これにより、銅及びコバルトの研磨速度が高くなり過ぎて銅線のディッシング（dishing）を誘発することになる。さらに、銅相互接続構造体の側壁上のコバルト接着層の溶解は、銅線の層間剥離をもたらし、信頼性の問題を引き起こす可能性がある。
【０００８】
超大規模集積回路（ＵＬＳＩ）技術で使用される集積スキームに応じて様々な量及び層厚で、Ｃｏ、Ｃｕ及び低ｋ誘電体材料が共存することは、半導体装置製造の際の化学機械研磨に使用する組成物に対する、選択性、腐食性、除去速度及び表面品質の面から見た多数の課題を断念させている。
【０００９】
技術水準では、半導体産業の基板を研磨するための、無機粒子、アニオン性界面活性剤、アミノ酸、酸化剤及び水性媒体を含むＣＭＰ組成物の使用が知られており、例えば以下の文献に記載されている。
【００１０】
ＵＳ  ８，５０６，３５９  Ｂ２には、シリカ粒子（Ａ）と、グリシン、アラニン及びヒスチジンからなる群から選択されるアミノ酸（Ｂ２）と、さらには、窒素含有複素環及びカルボキシル基を含む有機酸と、カルボキシル基、スルホン酸基、リン酸基からなる群から選択される少なくとも１つの官能基を含むアニオン性界面活性剤（Ｃ２）とを含む化学機械研磨用水性分散液が開示されている。この水性分散液は、金属膜、バリアメタル膜、及び絶縁膜の少なくとも１つを含む半導体装置の研磨対象面をｐＨ６〜１２で化学機械研磨するのに用いられる。
【００１１】
このような結果として、従来技術に関連する全ての欠点、例えば材料除去速度がＣｏについて低いこと、Ｃｏ腐食性が高いこと、酸性ｐＨであること、別途腐食防止剤が必要であること、及び研磨性能の調整能力がないことなどの欠点を回避することができるＣＭＰ組成物の使用方法及びＣＭＰ方法を手近に用意しておくことが極めて望ましい。
【先行技術文献】
【特許文献】
【００１２】
【特許文献１】ＵＳ  ８，５０６，３５９  Ｂ２
【発明の概要】
【発明が解決しようとする課題】
【００１３】
本発明の目的の一つは、コバルト及び／又はコバルト合金を含む基板の化学機械研磨に適切なＣＭＰ組成物の使用方法であって、改善された研磨性能、特に、コバルト及び／又はコバルト合金に対する腐食性が低く、及びコバルト及び／又はコバルト合金に対して、制御可能で調整可能な材料除去速度を示すＣＭＰ組成物の使用方法を提供することであった。さらに、コバルト及び／又はコバルト合金に関する材料除去速度を高め、低ｋ誘電体材料及び半導体基板の他の金属、例えば銅に適合性があり、高品質の表面仕上げを生じさせ、ディッシングを低下させ、貯蔵安定性を有し、中性からアルカリ性のｐＨ範囲でそのまますぐに使用できる、ＣＭＰ組成物の使用方法が求められていた。
【００１４】
さらに、それぞれのＣＭＰ方法を提供することであった。
【課題を解決するための手段】
【００１５】
したがって、（ｉ）コバルト及び／又は（ｉｉ）コバルト合金を含む基板（Ｓ）を化学機械研磨するための化学機械研磨（ＣＭＰ）組成物（Ｑ）の使用方法であって、該化学機械研磨（ＣＭＰ）組成物（Ｑ）が、
（Ａ）無機粒子、
（Ｂ）一般式（Ｉ）のアニオン性界面活性剤、
Ｒ−Ｓ                  （Ｉ）
（式中、ＲはＣ５−Ｃ２０−アルキル、Ｃ５−Ｃ２０−アルケニル、Ｃ５−Ｃ２０−アルキルアシル又はＣ５−Ｃ２０−アルケニルアシルであり、Ｓはスルホン酸誘導体、アミノ酸誘導体又はリン酸誘導体又はそれらの塩又は混合物である）
（Ｃ）少なくとも１種のアミノ酸、
（Ｄ）少なくとも１種の酸化剤、
（Ｅ）水性媒体
を含み、
ここで、該ＣＭＰ組成物（Ｑ）のｐＨが７〜１０である。
【００１６】
本発明の更なる態様によれば、化学機械研磨（ＣＭＰ）組成物であって、
（Ａ）それぞれのＣＭＰ組成物の総質量に基づいて総量が０．０１質量％〜３質量％のコロイドシリカ粒子、
（Ｂ）それぞれのＣＭＰ組成物の総質量に基づいて総量が０，００１質量％〜０，０９質量％の、Ｎ−オレオイルサルコシン、Ｎ−ラウロイルサルコシン、Ｎ−ココイルサルコシン、４−ドデシルベンゼンスルホン酸、Ｎ−ココイルグルタメート及びリン酸Ｃ６−Ｃ１０アルキルエステルからなる群から選択される少なくとも１種のアニオン性界面活性剤（Ｂ）、
（Ｃ）それぞれのＣＭＰ組成物の総質量に基づいて総量が０．２質量％〜０．９質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜２質量％の過酸化水素、
（Ｅ）水性媒体
を含み、
ここで、該ＣＭＰ組成物（Ｑ）のｐＨが７〜１０である。
【００１７】
上記の組成物は本発明の目的を達成する。
【００１８】
さらに、本発明の上記の目的は、ＣＭＰ組成物（Ｑ）の存在下で、半導体産業に使用される基板（Ｓ）を化学機械研磨することを含む半導体装置の製造方法であって、該基板（Ｓ）が （ｉ）コバルト及び／又は（ｉｉ）コバルト合金を含む製造方法により達成される。
【００１９】
驚くべきことであるが、本発明に係るＣＭＰ組成物（Ｑ）の使用方法は、コバルトに対する材料除去速度を高めることができると共に、コバルト及び／又はコバルト合金を含む基板の腐食防止を改善することが分かった。
【００２０】
好ましい実施形態について、特許請求の範囲及び明細書に説明している。好ましい実施形態の組み合わせも本発明の範囲内にあることを理解されたい。
【００２１】
本発明によれば、ＣＭＰ組成物は無機粒子（Ａ）を含む。
【００２２】
一般に、無機粒子（Ａ）の化学的性質は特に限定されない。（Ａ）は、同じ化学的性質の粒子であってもよいし、異なる化学的性質の粒子の混合物であってもよい。原則として、同じ化学的性質の粒子（Ａ）が好ましい。 
（Ａ）は、
−例えば、メタロイド、メタロイド酸化物又は炭化物を含む、金属、金属酸化物又は炭化物などの無機粒子、又は
−無機粒子の混合物
であることができる。
【００２３】
一般に、（Ａ）は、
−１種類のコロイド無機粒子、
−１種類のヒュームド無機粒子、
−異なる種類のコロイド及び／又はヒュームド無機粒子の混合物
であることができる。
【００２４】
一般に、コロイド無機粒子は、湿式沈殿法によって製造される無機粒子である。ヒュームド無機粒子は、例えば、Ａｅｒｏｓｉｌ（登録商標）法を用いて、酸素の存在下で、例えば金属塩化物前駆体を水素で高温火炎加水分解することによって製造される。
【００２５】
好ましくは、無機粒子（Ａ）は、コロイド又はヒュームド無機粒子又はそれらの混合物である。これらの中でも、金属又はメタロイドの酸化物及び炭化物が好ましい。より好ましくは、粒子（Ａ）は、アルミナ、セリア、酸化銅、酸化鉄、酸化ニッケル、酸化マンガン、シリカ、窒化ケイ素、炭化ケイ素、酸化スズ、チタニア、炭化チタン、酸化タングステン、酸化イットリウム、ジルコニア、又はそれらの混合物又は複合体である。最も好ましくは、粒子（Ａ）は、アルミナ、セリア、シリカ、チタニア、ジルコニア、又はそれらの混合物又は複合物である。特に、（Ａ）はシリカ粒子である。例えば、（Ａ）はコロイドシリカ粒子である。
【００２６】
本明細書で使用する用語「コロイドシリカ」は、Ｓｉ（ＯＨ）４を縮合重合により製造された二酸化ケイ素をいう。前駆体Ｓｉ（ＯＨ）４は、例えば、高純度アルコキシシランの加水分解によって、又はケイ酸塩水溶液の酸性化によって得ることができる。このようなコロイドシリカは、ＵＳ特許第５，２３０，８３３号に従って製造することができ、又は、任意の様々な市販の製品、例えばＦｕｓｏ ＰＬ−１、ＰＬ−２及びＰＬ−３製品、及びＮａｌｃｏ １０５０、２３２７及び２３２９製品、並びに、ＤｕＰｏｎｔ、Ｂａｙｅｒ、Ａｐｐｌｉｅｄ Ｒｅｓｅａｒｃｈ、Ｎｉｓｓａｎ  Ｃｈｅｍｉｃａｌ、Ｎｙａｃｏｌ及びＣｌａｒｉａｎｔから入手可能な他の同様の製品として得ることができる。
【００２７】
本発明によれば、ＣＭＰ組成物（Ｑ）中の（Ａ）の量は、組成物（Ｑ）の総質量に基づいて３．０質量％以下である。好ましく、組成物（Ｑ）の総質量に基づいて、２．５質量％以下、最も好ましくは１．８質量％以下、特には１．５質量％以下である。本発明によれば、（Ａ）の量は、組成物（Ｑ）の総質量に基づいて、少なくとも０．０００１質量％、好ましくは少なくとも０．０２質量％、より好ましくは少なくとも０．１質量％、最も好ましくは少なくとも０．２質量％、特に少なくとも０．３質量％である。例えば、（Ａ）の量を０．４質量％〜１．２質量％の範囲とすることができる。
【００２８】
一般的に、粒子（Ａ）は、種々の粒度分布（particle size distribution）で組成物（Ｑ）に含めることができる。粒子（Ａ）の粒度分布は、単峰性又は多峰性であることができる。多峰性粒度分布の場合には、二峰性がしばしば好ましい。本発明のＣＭＰプロセスの間に容易に再現可能な特性プロファイル及び容易に再現可能な条件を有するためには、粒子（Ａ）にとっては単峰性粒度分布が好ましいことがある。大抵の場合、粒子（Ａ）が単峰性粒度分布を有することが最も好ましい。
【００２９】
一般に、粒子（Ａ）が有することができる粒度分布は特に限定されることはない。
【００３０】
粒子（Ａ）の平均粒度（mean particle size）は、広い範囲内で変えることができる。平均粒度は、水性媒体（Ｅ）中の粒子（Ａ）の粒度分布のｄ５０値であり、例えば動的光散乱（ＤＬＳ）又は静的光散乱（ＳＬＳ）法を用いて測定することができる。これらの方法及び他の方法は、当該技術分野においてよく知られている。例えば、Ｋｕｎｔｚｓｃｈ，Ｔｉｍｏ；Ｗｉｔｎｉｋ，Ｕｌｒｉｋｅ；Ｈｏｌｌａｔｚ，Ｍｉｃｈａｅｌ  Ｓｔｉｎｔｚ；Ｒｉｐｐｅｒｇｅｒ，Ｓｉｅｇｆｒｉｅｄ；半導体産業における化学機械研磨（ＣＭＰ）に用いられるスラリーの特性評価；Ｃｈｅｍ．Ｅｎｇ．Ｔｅｃｈｎｏｌ；２６（２００３）、第１２巻、第１２３５頁を参照されたい。
【００３１】
ＤＬＳの場合、一般的にはＨｏｒｉｂａ  ＬＢ−５５０Ｖ（ＤＬＳ、マニュアルによる動的光散乱測定）又はその他のそのような機器が使用される。この技術は、入射光に対して９０°又は１７３°の角度で検出されるレーザ光源（λ＝６５０ｎｍ）を散乱させるときの、粒子の流体力学的直径を測定する。散乱光の強度の変化は、粒子が入射ビームを通過する際のランダムなブラウン運動に起因し、時間の関数として監視される。遅延時間の関数として装置によって実行される自己相関関数は、減衰定数（decay constant）を抽出するために使用される。より小さい粒子は入射ビームを通してより速い速度で移動し、より速い減衰に対応する。
【００３２】
これらの減衰定数は、粒子の拡散係数Ｄｔに比例するものであり、下記のストークス−アインシュタインの式に従って粒径を計算するために使用される。
【００３３】
【数１】
2019520697.tif 000002
【００３４】
式中、懸濁粒子は、（１）球状形態を有し、（２）水性媒体（Ｅ）全体に均一に分散されている（すなわち、凝集していない）ものと仮定する。この関係は、η＝０．９６ｍＰａ・ｓ（Ｔ＝２２℃）の水性分散系（Ｅ）の粘度に顕著な偏差がないので、１質量％未満の固形分を含有する粒子分散系に当てはまると予想される。ヒュームド又はコロイド無機粒子分散系（Ａ）の粒度分布は、通常、固形分濃度０．１〜１．０％で、プラスチック製キュベット中で測定され、必要に応じて分散媒又は超純水を用いて希釈される。
【００３５】
好ましくは、粒子（Ａ）の平均粒度は、例えばＭａｌｖｅｒｎ  Ｉｎｓｔｒｕｍｅｎｔｓ，Ｌｔｄ．製の高性能粒径測定器（Ｈｉｇｈ  Ｐｅｒｆｏｒｍａｎｃｅ  Ｐａｒｔｉｃｌｅ  Ｓｉｚｅｒ）（ＨＰＰＳ）又はＨｏｒｉｂａ  ＬＢ５５０などの機器を用いる動的光散乱技術による測定で、２０〜２００ｎｍの範囲、より好ましくは２５〜１８０ｎｍの範囲、最も好ましくは３０〜１７０ｎｍの範囲、特に好ましくは４０〜１６０ｎｍの範囲、特に４５〜１５０ｎｍの範囲にある。
【００３６】
ＤＩＮ  ＩＳＯ  ９２７７：２０１０−０９により決定された粒子（Ａ）のＢＥＴ表面積は広い範囲内で変化することができる。好ましくは、粒子（Ａ）のＢＥＴ表面積は、１〜５００ｍ２／ｇの範囲、より好ましくは５〜２５０ｍ２／ｇの範囲、最も好ましくは１０〜１００ｍ２／ｇの範囲、特に２０〜９５ｍ２／ｇの範囲、例えば２５〜９２ｍ２／ｇの範囲にある。
【００３７】
粒子（Ａ）は種々の形状をとることができる。それによって、粒子（Ａ）は１種類又は本質的に１種類だけの形状を有することができる。しかし、粒子（Ａ）の形状が異なることも可能である。例えば、２種類の異なる形状の粒子（Ａ）が存在してもよい。例えば、（Ａ）は、凝集体、立方体、斜縁（bevelled edge）付き立方体、八面体、二十面体、コクーン（繭）、突起又はくぼみを有するか又は有しない団塊（nodules）又は球体の形状を有することができる。好ましくは、そのような粒子は、本質的に球形であり、また、典型的には、突起又はくぼみを有する。
【００３８】
無機粒子（Ａ）はコクーン（繭）状であることが好ましい。このコクーンは、突起又はくぼみの有無を問わない。コクーン状粒子は、短軸が１０〜２００ｎｍで、長軸／短軸の比が１．４〜２．２、より好ましくは１．６〜２．０の粒子である。粒子の平均形状係数は、好ましくは０．７〜０．９７、より好ましくは０．７７〜０．９２であり、平均球形度は、好ましくは０．４〜０．９、より好ましくは０．５〜０．７であり、また、平均円相当径は、好ましくは４１〜６６ｎｍ、より好ましくは４８〜６０ｎｍである。これらについては、透過型電子顕微鏡及び走査型電子顕微鏡により決定することができる。
【００３９】
以下、図１〜４を参照して、コクーン状粒子の形状係数、球形度及び円相当径の決定について説明する。
【００４０】
形状係数は、個々の粒子の形状及びくぼみに関する情報を提供するものであり（図１参照）、下記の式により計算することができる。
【００４１】
形状係数＝４π（面積／周長２）
【００４２】
くぼみのない球状粒子の形状係数は１である。くぼみの数が増えると、形状係数の値は小さくなる。
【００４３】
球形度（図２を参照）は、平均に関するモーメントを用いて個々の粒子の伸び（elongation）に関する情報を提供するものであり、下記の式により計算することができる。この式中、Ｍはそれぞれの粒子の重心である。
【００４４】
球形度＝（Ｍｘｘ−Ｍｙｙ）−［４Ｍｘｙ２＋（Ｍｙｙ−Ｍｘｘ）２］０．５／（Ｍｘｘ−Ｍｙｙ）＋［４Ｍｘｙ２＋（Ｍｙｙ−Ｍｘｘ）２］０．５
伸び＝（１／球形度）０．５
【００４５】
式中、
Ｍｘｘ＝Σ（ｘ−ｘ平均）２／Ｎ、
Ｍｙｙ＝Σ（ｙ−ｙ平均）２／Ｎ、
Ｍｘｙ＝Σ［（ｘ−ｘ平均）＊（ｙ−ｙ平均）］／Ｎ、
Ｎはそれぞれの粒子の画像を形成する画素の数であり、
ｘ、ｙは画素の座標であり、
ｘ平均は前記粒子の画像を形成するＮ個の画素についてのｘ座標の平均値であり、
ｙ平均は前記粒子の画像を形成するＮ個の画素についてのｙ座標の平均値である。
【００４６】
球状粒子の球形度は１である。粒子が細長くなると、球形度の値は減少する。
【００４７】
個々の非円形粒子の円相当径（以下、ＥＣＤとも略称する）は、それぞれの非円形粒子と同じ面積を有する円の直径に関する情報を提供する（図３を参照）。
【００４８】
平均形状係数、平均球形度及び平均ＥＣＤは、解析した粒子数に関連するそれぞれの特性の算術平均である。
【００４９】
粒子形状の特性評価の手順は以下の通りである。２０質量％の固形分を有するコクーン状のシリカ粒子水性分散液を炭素ホイル上に分散させ、乾燥させる。乾燥した分散液について、エネルギーフィルタ型透過電子顕微鏡（ＥＦ−ＴＥＭ）（１２０キロボルト）及び走査型電子顕微鏡二次電子画像（ＳＥＭ−ＳＥ）（５キロボルト）を用いて解析する。解析には、２ｋ、１６ビット、０．６８５１ｎｍ／画素の解像度を有するＥＦ−ＴＥＭ画像（図４を参照）を使用する。ノイズ抑制後の閾値を使用して画像の２値化処理を行う。その後、粒子を手動で分離する。重なった粒子及び端の粒子を識別し、これらは解析には使用しない。上記で規定したＥＣＤ、形状係数及び球形度を計算し、統計的に分類する。
【００５０】
例えば、コクーン形状粒子は、３５ｎｍの平均一次粒子径（ｄ１）及び７０ｎｍの平均二次粒子径（ｄ２）を有する、Ｆｕｓｏ  Ｃｈｅｍｉｃａｌ  Ｃｏｒｐｏｒａｔｉｏｎ製のＦＵＳＯ（登録商標）ＰＬ−３であることができる。
【００５１】
本発明によれば、使用するＣＭＰ組成物（Ｑ）は（Ｂ）一般式（Ｉ）のアニオン性界面活性剤を含む。
【００５２】
Ｒ−Ｓ                  （Ｉ）
【００５３】
Ｒは、好ましくはＣ５〜Ｃ２０−アルキル、少なくとも１つの炭素炭素二重結合を有するＣ５〜Ｃ２０−アルケニル、Ｃ５〜Ｃ２０−アルキルアシル又はＣ５〜Ｃ２０−アルケニルアシルであることができ、より好ましくは、Ｒはヘキシル、セプチル、オクチル、ノニル、デシル、ヘキセニル、セプテニル、オクテニル、ノニル、デセニル、ウンデセニル、ドデセニル、オレオイル、ラウロイル又はココイルであることができ、最も好ましくは、Ｒはヘキシル、セプチル、オクチル、ノニル、デシル、ヘキセニル、オクテニル、デセニル、ドデセニル、オレオイル、ラウロイル又はココイルであることができ、特に好ましくは、Ｒはヘキシル、オレオイル、ラウロイル又はココイルであることができる。
【００５４】
Ｓは、好ましくは、スルホン酸誘導体、アミノ酸誘導体又はリン酸誘導体又はそれらの塩であることができ、より好ましくは、Ｓはスルホン酸、ベンゼンスルホン酸、サルコシン、グルタミン酸、リン酸又はモノリン酸エステル又はそれらの塩であることができ、最も好ましくは、Ｓはスルホン酸、ベンゼンスルホン酸、サルコシン、グルタミン酸又はリン酸又はそれらの塩であることができ、特に好ましくは、Ｓはベンゼンスルホン酸、サルコシン、グルタミン酸又はリン酸又はそれらの塩であることができる。
【００５５】
Ｒ及びＳは、化学結合によって、例えば、アミド、リン酸エステル、スルホン酸エステル又は置換ベンゼンスルホン酸を形成することによって一緒に結合している。
【００５６】
これらのアニオン性界面活性剤は、単独で、又は組み合わせて、又はそれらの塩として単独で又は組み合わせて使用することができる。
【００５７】
例えば、一般式（Ｉ）の化合物（Ｂ）は、Ｎ−オレオイルサルコシン、Ｎ ラウロイルサルコシン、Ｎ−ココイルサルコシン、４−ドデシルベンゼンスルホン酸、Ｎ−ココイルグルタメート又はリン酸ヘキシルエステルであることができる。
【００５８】
上記で定義した一般式（Ｉ）の化合物（Ｂ）は、単独で、（例えばベンゾトリアゾール（ＢＴＡ）のような、ＣＭＰに使用され一般に既知の腐食防止剤を添加せずに）コバルト及び／又はコバルト合金用の腐食防止剤として作用する。現在、一般式（Ｉ）の化合物（Ｂ）は、コバルト及び／又はコバルト合金の表面上に保護分子層を形成することによって腐食防止剤として作用することができると考えられている。驚くべきことに、既知で一般的に使用されている化合物ベンゾトリアゾール（ＢＴＡ）及びＢＴＡ誘導体並びにＣＭＰ組成物に従来技術で使用されている他のトリアゾールとは対照的に、一般式（Ｉ）の化合物（Ｂ）は、コバルト及び／又はコバルト合金を含む基板に対する材料除去速度が高い点と相まって、コバルト及び／又はコバルト合金に対するエッチング速度が低い点で、したがって、より良好な腐食防止できる点で有利な効果を発揮することが分かった。
【００５９】
本発明によれば、使用するＣＭＰ組成物（Ｑ）中の（Ｂ）の量は、組成物（Ｑ）の総質量に基づいて０．０９質量％以下である。好ましくは、組成物（Ｑ）の総質量に基づいて、０．０８５質量％以下、最も好ましくは０．０８質量％以下、特には０．０６質量％以下である。本発明によれば、（Ｂ）の量は、組成物（Ｑ）の総質量に基づいて、少なくとも０．００１質量％、好ましくは少なくとも０．００２５質量％、より好ましくは少なくとも０．００５質量％、最も好ましくは少なくとも０．００７質量％、特に少なくとも０．００８質量％である。例えば、（Ｂ）の量を０．００９質量％〜０．０５質量％の範囲とすることができる。
【００６０】
本発明によれば、使用するＣＭＰ組成物は少なくとも１種のアミノ酸（Ｃ）を含む。
【００６１】
アミノ基及び酸基を有する一般的な有機化合物はアミノ酸と呼ばれる。本発明に関連して、その全ての個々の立体異性体及びそのラセミ混合物もまたアミノ酸として意図する。アミノ基及び酸基の両方が１つの炭素に結合しているもの（アルファ−アミノカルボン酸と呼ばれる）をＣＭＰスラリー中に化学添加剤として使用することが好ましい場合がある。多くのアルファ−アミノカルボン酸が知られており、生体内のタンパク質の基本成分として使用される２０種の「天然」アミノ酸が存在する。アミノ酸は、その側鎖に依存して、水性担体の存在下で親水性、中性又は疎水性であり得る。研磨添加剤としてアルファアミノ酸を添加すると、金属材料の除去速度を高めることができる。
【００６２】
上記少なくとも１種のアルファ−アミノ酸（Ｃ）は一般式（ＩＩ）で表すことができる。
【００６３】
Ｈ２Ｎ−ＣＲ１Ｒ２ＣＯＯＨ              （ＩＩ）
【００６４】
式中、Ｒ１及びＲ２は、互いに独立して、水素、１〜８個の炭素原子を有する、環状部分（moiety）、分岐状部分又は直鎖部分（この各部分は、−ＣＯＯＨ、−ＣＯＮＨ２、−ＮＨ２、−Ｓ−、−ＯＨ、−ＳＨ（これらに限定しない）などの、窒素含有置換基、酸素含有置換基、及び硫黄含有置換基、並びにそれらの混合物及び塩から選択される１種以上の置換基で置換されており、又は置換されていない）である。
【００６５】
好ましくは、少なくとも１種のアミノ酸（Ｃ）は、アルファ−アラニン、アルギニン、シスチン、システイン、グルタミン、グリシン、ヒスチジン、イソロイシン、ロイシン、リジン、メチオニン、フェニルアラニン、プロリン、セリン、スレオニン、トリプトファン、チロシン、バリン、及びそれらの混合物及び塩が挙げられる。より好ましくは、（Ｃ）はアルファ−アラニン、アルギニン、グリシン、ヒスチジン、ロイシン、リジン、プロリン、セリン、バリン、及びそれらの混合物及び塩である。最も好ましくは、（Ｃ）はアルファ−アラニン、グリシン、プロリン、セリン、及びそれらの混合物及び塩であり、特に、（Ｃ）はアルファ−アラニン、セリン、グリシン、及びそれらの混合物及び塩であり、例えば（Ｃ）はグリシンである。
【００６６】
本発明によれば、ＣＭＰ組成物（Ｑ）中のアミノ酸（Ｃ）の量は、組成物（Ｑ）の総質量に基づいて２．２５質量％以下である。より好ましくは、組成物（Ｑ）の総質量に基づいて、１．２質量％以下、最も好ましくは１質量％以下、特に０．８質量％以下である。本発明によれば、（Ｃ）の量は、組成物（Ｑ）の総質量に基づいて少なくとも０．１質量％である。好ましくは、組成物（Ｑ）の総質量に基づいて、少なくとも０．３質量％、より好ましくは少なくとも０．４質量％、最も好ましくは少なくとも０．５質量％、特に少なくとも０．６質量％である。例えば、（Ｃ）の量を０．６５質量％〜０．７８質量％の範囲にすることができる。
【００６７】
本発明に従って使用するＣＭＰ組成物は、少なくとも１種の酸化剤（Ｄ）、好ましくは１種又は２種の酸化剤（Ｄ）、より好ましくは１種の酸化剤（Ｃ）を含む。酸化剤（Ｄ）は、成分（Ａ）、（Ｂ）、（Ｃ）及び（Ｅ）とは異なる。一般に、酸化剤は、被研磨基板又はその層の一層を酸化することができる化合物である。好ましくは、（Ｄ）は過−型（per-type）酸化剤である。より好ましくは、（Ｄ）は過酸化物、過硫酸塩、過塩素酸塩、過臭素酸塩、過ヨウ素酸塩、過マンガン酸塩、又はそれらの誘導体である。最も好ましくは、（Ｄ）は過酸化物又は過硫酸塩である。特に（Ｄ）は過酸化物である。例えば、（Ｄ）は過酸化水素である。
【００６８】
上記少なくとも１種の酸化剤（Ｄ）は、本発明に従って使用するＣＭＰ組成物中に様々な量で含有させることができる。好ましくは、（Ｄ）の量は、いずれの場合も本発明に従って使用されるＣＭＰ組成物の総質量に基づいて、４質量％（いずれの場合も質量％は「質量パーセント」を表す）以下、より好ましくは２．５質量％以下、最も好ましくは１．８質量％以下、特に１．５質量％以下、例えば１．２質量％以下である。好ましくは、（Ｄ）の量は、いずれの場合も本発明に従って使用されるＣＭＰ組成物の総質量に基づいて、少なくとも０．２質量％、より好ましくは少なくとも０．２５質量％、最も好ましくは少なくとも０．３質量％、特に少なくとも０．３５質量％、例えば少なくとも０．４質量％である。酸化剤（Ｄ）として過酸化水素を使用する場合、（Ｄ）の量は、いずれの場合も本発明に従って使用されるＣＭＰ組成物の総質量に基づいて、好ましくは０．２質量％〜２．８質量％、より好ましくは０．２８質量％〜１．９質量％、例えば１．０質量％である。
【００６９】
本発明によれば、使用するＣＭＰ組成物は水性媒体（Ｅ）を含む。（Ｅ）は、１種の水性媒体であっても、異なる種類の水性媒体の混合物であってもよい。
【００７０】
一般に、水性媒体（Ｅ）は、水を含む任意の媒体であることができる。好ましくは、水性媒体（Ｅ）は、水、及び水と混和する有機溶媒（例えば、アルコール、好ましくはＣ１〜Ｃ３アルコール、又はアルキレングリコール誘導体）の混合物である。より好ましくは、水性媒体（Ｅ）は水である。最も好ましくは、水性媒体（Ｅ）は脱イオン水である。（Ｅ）以外の成分の量が、合計で、ＣＭＰ組成物のｘ質量％である場合、（Ｅ）の量はＣＭＰ組成物（Ｑ）の（１００−ｘ）質量％である。
【００７１】
本発明により使用するＣＭＰ組成物の特性、例えば、この組成物の安定性、研磨性能、及び種々の材料に対する（例えば金属対二酸化ケイ素）エッチング挙動が、それぞれ、対応する組成物のｐＨに依存する場合がある。
【００７２】
本発明によれば、使用するＣＭＰ組成物（Ｑ）は７〜１０の範囲のｐＨを有する。好ましくは、本発明に従って使用する組成物のｐＨ値は、それぞれ７．２〜９．４、より好ましくは７．５〜９．０、最も好ましくは７．７〜８．８、特に好ましくは７．８〜８．６、例えば７．９〜８．４の範囲にある。
【００７３】
使用する本発明のＣＭＰ組成物は、さらに、任意に、上記少なくとも１種のアミノ酸（Ｃ）と異なる少なくとも１種の更なる錯化剤（Ｇ）、例えば１種の錯化剤を含有することができる。一般的には、錯化剤は、被研磨基板又はその層の一層のイオンを錯化することができる化合物である。好ましくは、（Ｇ）は、少なくとも１個のＣＯＯＨ基を有するカルボン酸、Ｎ含有カルボン酸、Ｎ含有スルホン酸、Ｎ含有硫酸、Ｎ含有ホスホン酸、Ｎ含有リン酸又はそれらの塩である。より好ましくは、（Ｇ）は、少なくとも２個のＣＯＯＨ基を有するカルボン酸、Ｎ含有カルボン酸又はそれらの塩である。例えば、上記少なくとも１種の更なる錯化剤（Ｇ）は、酢酸、グルコン酸、乳酸、ニトリロ酢酸、エチレンジアミンテトラ酢酸（ＥＤＴＡ）、イミノ−ジ−コハク酸、グルタル酸、クエン酸、マロン酸、１，２，３，４−ブタンテトラカルボン酸、フマル酸、酒石酸、コハク酸及びフィチン酸であることができる。
【００７４】
存在する場合、錯化剤（Ｇ）は様々な量で含有させることができる。好ましくは、（Ｇ）の量は、相当する組成物の全質量に対して、２０質量％以下、より好ましくは１０質量％以下、最も好ましくは５質量％以下、例えば２質量％以下である。好ましくは、（Ｇ）の量は、相当する組成物の総質量に基づいて、少なくとも０．０５質量％、より好ましくは少なくとも０．１質量％、最も好ましくは少なくとも０．５質量％、例えば少なくとも１質量％である。
【００７５】
さらに、使用する本発明のＣＭＰ組成物は、任意に、少なくとも１種の殺生物剤（Ｈ）、例えば１種の殺生物剤をさらに含有することができる。一般的には、殺生物剤は、化学的又は生物学的手段により、任意の有害生物を抑制し、無害化し又は有害生物に対して制御効果を発揮する化合物である。好ましくは、（Ｈ）は、四級アンモニウム化合物、イソチアゾリノンをベースとする化合物、Ｎ−置換ジアゼニウムジオキサイド、又はＮ’−ヒドロキシ−ジアゼニウムオキサイド塩である。より好ましくは、（Ｈ）はＮ−置換ジアゼニウムジオキサイド、又はＮ’−ヒドロキシ−ジアゼニウムオキサイド塩である。
【００７６】
存在する場合、殺生物剤（Ｈ）を様々な量で含有させることができる。存在する場合、（Ｈ）の量は、相当する組成物の総質量に基づいて、好ましくは０．５質量％以下、より好ましくは０．１質量％以下、最も好ましくは０．０５質量％以下、特に０．０２質量％以下、例えば０．００８質量％以下である。存在する場合、（Ｈ）の量は、相当する組成物の総質量に基づいて、好ましくは少なくとも０．０００１質量％、より好ましくは少なくとも０．０００５質量％、最も好ましくは少なくとも０．００１質量％、特に少なくとも０．００３質量％、例えば少なくとも０．００６質量％である。
【００７７】
本発明により使用するＣＭＰ組成物は、それぞれ、必要な場合には、意図する前記ＣＭＰ組成物の用途における個別の要求に応じてｐＨ調整剤、緩衝物質、安定剤、界面活性剤（アニオン性界面活性剤、非イオン性界面活性剤又はカチオン性界面活性剤であってもよい）、減摩剤など（これらに限定しない）を含む様々な他の添加剤を含んでもよい。当該他の添加剤は、例えば、ＣＭＰ組成物に通常使用されるものであるので、当業者に知られている。このような添加剤を添加することにより、例えば、当該分散液を安定化させることができ、又は研磨性能を向上させ、若しくは異なる層の間の選択性を高めることができる。
【００７８】
存在する場合、前記添加剤は、様々な量で含有させることができる。好ましくは、前記添加剤の量は、相当する組成物の総質量に基づいて、１０質量％以下、より好ましくは１質量％以下、最も好ましくは０．１質量％以下、例えば０．０１質量％以下である。好ましくは、前記添加剤の量は、相当する組成物の総質量に基づいて、少なくとも０．０００１質量％、より好ましくは少なくとも０．００１質量％、最も好ましくは少なくとも０．０１質量％、例えば少なくとも０．１質量％である。
【００７９】
本発明に従って使用するＣＭＰ組成物（Ｑ）は、コバルト及び／又はコバルト合金を含む半導体産業で使用される基板（Ｓ）の化学機械研磨するためのものである。
【００８０】
コバルト及び／又はコバルト合金は、いかなる種類、形態又は形状のものであってもよい。好ましくは、コバルト及び／又はコバルト合金は層及び／又はオーバーグロース（過成長：overgrowth）の形状を有することである。このコバルト及び／又はコバルト合金が層及び／又はオーバーグロースの形状を有する場合、コバルト及び／又はコバルト合金の含有量は、相当する層及び／又はオーバーグロースの質量の、好ましくは９０質量％を超え、より好ましくは９５質量％を超え、最も好ましくは９８質量％を超え、特に９９質量％を超え、例えば９９．９質量％を超える。コバルト及び／又はコバルト合金は、好ましくは、他の基板の間のトレンチ又はプラグ（plugs）に充填又は成長させたものであり、より好ましくは、誘電材料、例えばＳｉＯ２、シリコン、低−ｋ（ＢＤ１、ＢＤ２）又は超低−ｋ材料などの誘電材料、又は半導体産業で使用される他の絶縁材料及び半導体材料中のトレンチ又はプラグに充填又は成長させたものである。例えば、シリコン貫通電極（ＴＳＶ）中間処理において、絶縁材料、例えばポリマー、フォトレジスト及び／又はポリイミドを、ウェハの裏面からＴＳＶを露出させた後に絶縁／分離特性のためのウェットエッチング及びＣＭＰの後続の処理工程の間に絶縁材料として使用することができる。銅含有材料と誘電材料との間には、バリア材料の薄層を有することができる。一般的には、金属イオンが誘電材料中に拡散することを防止するためのバリア材料は、例えば、Ｔｉ／ＴｉＮ、Ｔａ／ＴａＮ、又はＲｕ若しくはＲｕ合金、Ｃｏ若しくはＣｏ合金であることができる。
【００８１】
本発明に係るＣＭＰ組成物（Ｑ）を、コバルト及び／又はコバルト合金を含む基板の研磨に使用する場合、コバルトの静的エッチング速度（ＳＥＲ）は、好ましくは１００Å／分未満、より好ましくは８０Å／分未満、最も好まし くは７０Å／分未満、特に好ましくは６０Å／分未満であり、例えば、静的エッチング速度は３８Å／分未満であってもよい。
【００８２】
本発明に係るＣＭＰ組成物（Ｑ）を、コバルト及び／又はコバルト合金を含む基板の研磨に使用する場合、コバルトに対する材料除去速度（ＭＲＲ）は、好ましくは３００〜７５００Å／分の範囲、より好ましくは８５０〜６５００Å／分の範囲、最も好ましくは９００〜６３００Å／分の範囲、特に好ましくは９２０〜６１５０Å／分の範囲であり、例えばコバルト材料除去速度は９３０〜６１００Å／分の範囲である。
【００８３】
半導体装置は、本発明のＣＭＰ組成物（Ｑ）の存在下で、半導体産業に使用される基板（Ｓ）を化学機械研磨することを含む方法によって製造することができる。本発明によれば、前記方法は、コバルト及び／又はコバルト合金を含む基板（Ｓ）を化学機械研磨する工程を含む。
【００８４】
一般的には、本発明に係る方法により製造することができる半導体装置(素子：device)は、特に限定されない。したがって、半導体装置は、半導体材料、例えばシリコン、ゲルマニウム及びＩＩＩ−Ｖ材料を含む電子部品であることができる。半導体装置は、単一の分離独立した素子として製造されたもの、又はウェハ上に製造され相互接続された複数の素子からなる集積回路（ＩＣｓ）として製造されたものであることができる。半導体装置は、二端子素子（例えば、ダイオード）、三端子素子（例えば、バイポーラトランジスタ）、四端子素子（例えば、ホール効果センサー）、又は多端子素子であることができる。前記半導体装置は多端子素子であることが好ましい。多端子素子としては、論理デバイス、例えば集積回路、及びマイクロプロセッサ又はメモリデバイス、例えばランダムアクセスメモリ（ＲＡＭ）、読み出し専用メモリ（ＲＯＭ）及び相変化ランダムアクセスメモリ（ＰＣＲＡＭ）であることができる。前記半導体装置は多端子の論理デバイスであることが好ましい。特に、前記半導体装置は集積回路又はマイクロプロセッサである。
【００８５】
一般的には、集積回路において、Ｃｏは、銅相互接続用の接着層又はバリア層として使用される。そのナノ結晶形態Ｃｏは、例えば、メモリデバイス中に、及びＭＯＳＦＥＴの金属ゲートとして含まれる。また、コバルトは、電着による銅めっきを可能にする種として使用することができる。コバルト又はコバルト合金は、銅の代わりに、１層以上の配線（wiring）として使用することもできる。例えば、コンデンサ（ＣＡＰ）は、同じレベルの、金属、絶縁体、金属（ＭＩＭ）及び薄膜抵抗器の連続層により形成することができる。回路設計者は、現在では、最も低い金属レベルでＴａＮ薄膜抵抗器に配線することができる。該ＴａＮ薄膜抵抗器は、寄生を低下させ、既存の配線レベルをより効率的に使用できるようにすることができるものである。過剰の銅及び／又はコバルト、並びに、誘電体上の、例えば金属窒化物又は金属炭素窒化物（例えば、Ｃｏ／ＴａＮ、Ｃｏ／ＴｉＮ、Ｃｏ／ＴａＣＮ、Ｃｏ／ＴｉＣＮ）の形態のＣｏ、又は例えば単一のコバルト合金層（例えばＣｏＭｏ、ＣｏＴａ、ＣｏＴｉ及びＣｏＷ）のようなＣｏを含む接着層及び／又はバリア層は、本発明に係る化学機械研磨方法により除去することができる。
【００８６】
一般的には、このコバルト及び／又はコバルト合金は、様々な方法で製造する又は得ることができる。コバルト又はコバルト合金は、ＡＬＤ、ＰＶＤ又はＣＶＤプロセスにより製造することができる。コバルト又はコバルト合金はバリア材料上に堆積することが可能である。バリアの用途に適する材料は当業者によく知られている。バリアは、コバルト又は銅のような金属原子又はイオンが誘電層中に拡散することを防止し、導電層の接着特性を向上させる。Ｔａ／ＴａＮ、Ｔｉ／ＴｉＮを使用することができる。
【００８７】
一般的に、このコバルト及び／又はコバルト合金は、いかなる種類、形態又は形状のものでもあることができる。好ましくは、このコバルト及び／又はコバルト合金は層及び／又はオーバーグロースの形状を有することである。このコバルト及び／又はコバルト合金が層及び／又はオーバーグロースの形状を有する場合、コバルト及び／又はコバルト合金の含有量は、相当する層及び／又はオーバーグロースの質量の、好ましくは９０質量％を超え、より好ましくは９５質量％を超え、最も好ましくは９８質量％を超え、特に９９質量％を超え、例えば９９．９質量％を超える。このコバルト及び／又はコバルト合金は、好ましくは、他の基板の間のトレンチ又はプラグに充填又は成長させたものであり、より好ましくは、誘電材料、例えばＳｉＯ２、シリコン、低−ｋ（ＢＤ１、ＢＤ２）又は超低−ｋ材料などの誘電材料、又は半導体産業で使用される他の絶縁材料及び半導体材料中のトレンチ又はプラグに充填又は成長させたものである。
【００８８】
一般的には、下向き圧力（down pressure）又は下向き力（down force）は、ＣＭＰの際キャリアによりパッドに押し付けるウェハに適用される下方への圧力又は下方への力である。この下向き圧力又は下向き力は、例えば、１平方インチ当たりのポンド（ｐｓｉと略記する）で測定することができる。
【００８９】
例えば、本発明の方法は、２ｐｓｉ以下の下向き圧力で行うことができる。下向き圧力は、好ましくは０．１〜１．９ｐｓｉの範囲、より好ましくは０．３〜１．８ｐｓｉの範囲、最も好ましくは０．４〜１．７ｐｓｉの範囲、特に好ましくは０．８〜１．６ｐｓｉの範囲であり、例えば１．３ｐｓｉである。
【００９０】
本発明の方法がコバルト及び／又はコバルト合金を含む基板を化学機械研磨する工程を含む場合、コバルトの静的エッチング速度（ＳＥＲ）は、好ましくは１００Å／分未満、より好ましくは８０Å／分未満、最も好ましくは７０Å／分未満、特に好ましくは６０Å／分未満であり、例えば、静的エッチング速度は３８Å／分未満であってもよい。
【００９１】
本発明の方法がコバルト及び／又はコバルト合金を含む基板を化学機械研磨する工程を含む場合、コバルトについての材料除去速度（ＭＲＲ）は、好ましくは３００〜７５００Å／分の範囲、より好ましくは８５０〜６５００Å／分の範囲、最も好ましくは９００〜６３００Å／分の範囲、特に好ましくは９２０〜６１５０Å／分の範囲にあり、例えば、コバルト材料除去速度は９３０〜６１００Å／分の範囲にある。
【００９２】
これらの様々な範囲のコバルト材料除去速度は、例えば、ＣＭＰ組成物（Ｑ）の成分（Ｂ）の濃度、及び研磨剤（Ａ）の濃度を変動させることにより達成することができる。
【００９３】
本発明に従って使用するＣＭＰ組成物（Ｑ）の例
Ｚ１：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００８質量％〜０．０８質量％のＮ−オレオイルサルコシン、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【００９４】
Ｚ２：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００８質量％〜０．０８質量％のＮ−ラウロイルサルコシン、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【００９５】
Ｚ３：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００８質量％〜０．０８質量％のＮ−ココイルサルコシン、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【００９６】
Ｚ４：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００８質量％〜０．０８質量％の４−ドデシルベンゼンスルホン酸、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【００９７】
Ｚ５：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００８質量％〜０．０８質量％のＮ−ココイルグルタメート、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【００９８】
Ｚ６：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００１質量％〜０．０５質量％のリン酸モノヘキシルエステル、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【００９９】
Ｚ７：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００１質量％〜０．０５質量％のリン酸モノオクチルエステル、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【０１００】
Ｚ８：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００１質量％〜０．０５質量％のリン酸モノデシルエステル、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【０１０１】
Ｚ９：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００１質量％〜０．０５質量％のリン酸ジヘキシルエステル、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【０１０２】
Ｚ１０：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００１質量％〜０．０５質量％のリン酸ジオクチルエステル、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【０１０３】
Ｚ１１：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００１質量％〜０．０５質量％のリン酸ジデシルエステル、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【０１０４】
Ｚ１２：
（Ａ）それぞれのＣＭＰ組成物の総質量に基づいて総量が０．０１質量％〜１．８質量％のコロイドシリカ粒子、
（Ｂ）それぞれのＣＭＰ組成物の総質量に基づいて総量が０．００１質量％〜０．０５質量％のリン酸モノ、ジＣ６〜Ｃ１０エステルの混合物、
（Ｃ）それぞれのＣＭＰ組成物の総質量に基づいて総量が０．３５質量％〜０．８質量％の、グリシン、アラニン、ロイシン、バリン、システイン、セリン及びプロリン又はそれらの塩からなる群から選択される少なくとも１種のアミノ酸（Ｃ）、
（Ｄ）それぞれのＣＭＰ組成物の総質量に基づいて総量が０．２質量％〜１．５質量％の過酸化水素、
（Ｅ）水性媒体、
ここで、該ＣＭＰ組成物（Ｑ）のｐＨが７．８〜８．９である。
【０１０５】
ＣＭＰ組成物の製造方法は一般に知られている。これらの方法を、本発明に従って使用するＣＭＰ組成物の調製に適用することができる。これは、上記成分（Ａ）、（Ｂ）、（Ｃ）、（Ｄ）及び任意成分を水性媒体（Ｅ）、好ましくは水に分散又は溶解させることによって、また場合によっては、酸、塩基、緩衝剤又はｐＨ調整剤の添加によってｐＨ値を調整することにより実施することができる。この目的のために、通常の標準混合方法及び混合装置、例えば撹拌容器、高剪断インペラー、超音波ミキサー、ホモジナイザーノズル又は向流ミキサーを使用することができる。
【０１０６】
研磨方法は、一般的に知られており、集積回路を有するウェハ製造のＣＭＰに通常使用される条件下で前記方法及び装置を用いて行うことができる。研磨方法を実施することができる装置に何ら制限はない。
【０１０７】
当技術分野で知られているように、ＣＭＰ方法のための典型的な装置は、研磨パッドで覆われた回転プラテンからなる。また、軌道式研磨機も使用される。ウェハはキャリア又はチャック上に取り付けられる。処理されるウェハの面は研磨パッドに面している（片面研磨プロセス）。ウェハは保持リングにより水平位置に固定される。 
キャリアの下方には、また、直径がより大きいプラテンが略水平に配置され、研磨すべきウェハの表面と平行な表面を提供する。このプラテン上の研磨パッドは、平坦化プロセス中ウェハ表面に接触している。
【０１０８】
材料減量を生じさせるために、ウェハを研磨パッドに押し付ける。通常、キャリアとプラテンの両方は、キャリア及びプラテンから垂直に延びるそれぞれの軸を中心に回転させる。回転するキャリアの軸は、回転するプラテンに対して所定の位置に固定されたままであってもよく、又はプラテンに対して水平方向に振動してもよい。キャリアの回転方向は、典型的には、必ずしもそうではないが、プラテンの回転方向と同じである。キャリア及びプラテンの回転速度は、一般に、必ずしもそうではないが、異なる値に設定する。本発明のＣＭＰプロセスの間、本発明のＣＭＰ組成物は、通常、連続的な流れとして、又は滴下方式で研磨パッド上に適用する。通常、プラテンの温度は１０〜７０℃の温度に設定する。
【０１０９】
ウェハ上に対する負荷は、例えば、しばしばバッキングフィルムと呼ばれる柔軟なパッドで覆われた、鋼製の平板により適用することができる。より高度な装置を使用する場合、空気又は窒素の圧力を負荷した可撓性膜でウェハをパッド上に押し付ける。硬質の研磨パッドを使用する場合には、そのような膜キャリアが下向き力の低いプロセスに好ましい。ウェハ上の下向き圧力分布が、硬質のプラテン配置を有するキャリアのものよりも均一であるからである。また、ウェハ上の圧力分布を制御する付属手段を有するキャリアも、本発明に従って使用することができる。かかるキャリアは、通常、互いに独立して一定の程度まで負荷することができる多数の異なるチャンバを備えるように設計されている。
【０１１０】
更なる詳細については、ＷＯ２００４／０６３３０１Ａ１、特に、図２と合わせて第１６頁段落［００３６］から第１８頁段落［００４０］を参照する。
【０１１１】
本発明のＣＭＰ方法及び／又は本発明のＣＭＰ組成物を使用することにより、優れた機能を有するコバルト及び／又はコバルト合金を含む集積回路を有するウェハを得ることができる。
【０１１２】
本発明により使用するＣＭＰ組成物は、すぐに使用できるスラリーとしてＣＭＰ方法に使用することができ、長い貯蔵寿命を有し、長時間にわたって安定な粒度分布を示す。したがって、この組成物は、容易に取り扱い及び保管することができる。また、優れた研磨性能を示す。特にコバルトに対する高い材料除去速度（ＭＲＲ）と共に、コバルト及び／又はコバルト合金に対する低い静的エッチング速度を示す。各成分の量を最小限に抑えているので、本発明により使用されるＣＭＰ組成物は、それぞれ、費用対効果の高い方法で使用することができる。
【０１１３】
図面は次のとおりである。
【図面の簡単な説明】
【０１１４】
【図１】粒子の形状による形状係数の変化を示す略図である。
【図２】粒子の伸びによる球形度の変化を示す略図である。
【図３】円相当径（ＥＣＤ）を示す略図である。
【図４】炭素ホイル上の、固形分２０質量％の乾燥コクーン形状シリカ粒子分散系のエネルギーフィルタ型透過電子顕微鏡（ＥＦ−ＴＥＭ）（１２０キロボルト）画像である。
【発明を実施するための形態】
【実施例】
【０１１５】
実施例及び比較例
ＣＭＰ実験の一般的な手順を以下に説明する。
【０１１６】
２００ｍｍのＣｏ／Ｃｏウェハの標準ＣＭＰプロセス：
Ｓｔｒａｓｂａｕｇｈ  ｎＳｐｉｒｅ（モデル６ＥＣ）、ＶｉＰＲＲ浮動保持リングキャリア；
下向き圧力：                      １．５ｐｓｉ；
背面圧力：                        １．０ｐｓｉ；
保持リング圧力：                  １．０ｐｓｉ；
研磨テーブル／キャリア速度：  １３０／１２７ｒｐｍ；
スラリー流速：                    ３００ｍｌ／分；
研磨時間：                        １５秒；（Ｃｏ）
６０秒；（Ｃｕ）
研磨パッド：                      Ｆｕｊｉｂｏ  Ｈ８００；
バッキングフィルム： Ｓｔｒａｓｂａｕｇｈ、ＤＦ２００（１３６孔）；
調整ツール：  Ｓｔｒａｓｂａｕｇｈ、軟質ブラシ、実験施設内で；各ウェハの後に、次の（他の）ウェハの処理に備えて、パッドの調整を５ポンドの下向き力で２回清掃することにより行う。ブラシは軟質である。これは、２００回の清掃後も、このブラシは軟質研磨パッド上に顕著な除去速度を引き起こさないことを意味する。
【０１１７】
３枚のダミーＴＥＯＳウェハを６０秒間研磨してから、金属ウェハを研磨する（Ｃｏウェハを１５秒間研磨する）。
【０１１８】
スラリーはローカル供給ステーション内で攪拌する。
【０１１９】
金属ブランケットウェハの標準解析手順：
除去速度は、Ｓａｒｔｏｒｉｕｓ ＬＡ３１０ Ｓスケール又はＮＡＰＳＯＮ４探針プローブステーションによりＣＭＰ前後のウェハの質量の差により決定する。
【０１２０】
除去速度の半径方向の均一性は、ＮＡＰＳＯＮ４探針プローブステーションを用いて３９箇所（point）直径走査（範囲）により評価する。
【０１２１】
金属膜を被覆したウェハのＣＭＰ用標準消耗品：
Ｃｏ膜：Ｔｉライナ上の２０００ Ａ ＰＶＤ Ｃｏ（ＡＭＴ製）； 
ｐＨ値測定は、ｐＨ複合電極（Ｓｃｈｏｔｔ製、ブルーライン２２ｐＨ電極）を用いて行う。
【０１２２】
Ｃｏ静的エッチング速度（Ｃｏ−ＳＥＲ）の決定のための標準手順：
Ｃｏ−ＳＥＲ実験を以下のように実施した。２．５×２．５ｃｍのＰＶＤ  Ｃｏ（ＡＭＴ製）を切断し、これを脱イオン水で洗浄した。４探針プローブでＣｏ膜の厚さ（ｄ前）を測定した。０．５％Ｈ２Ｏ２を含む新しく調製したスラリー４００ｍｌをビーカーに入れ、その後５０℃まで加温した。Ｃｏ試験片をスラリー中に入れ、スラリー中に３分間保持した。次にこの試験片を洗浄しＮ２で乾燥させた。Ｃｏ膜の厚さ（ｄ後）を同じ装置で再度測定した。以下の式により、Ｃｏ−ＳＥＲを決定した。 
【０１２３】
ＳＥＲ（Ａ／分）＝（ｄ前−ｄ後）／３
【０１２４】
スラリー調製のための標準手順：
超純水中に所要の量のグリシンを溶解することにより、１０質量％グリシンの水溶液を調製する。２０分攪拌した後、その溶液を中和し、４．８質量％ＫＯＨ水溶液を添加することによりｐＨを８．０５±０．１まで調整する。濃度を調整するために、残りの水を添加してもよい。超純水中に所要量のアニオン性界面活性剤（Ｂ）を溶解し、アニオン性界面活性剤の全ての固体分が溶解するまで３０分攪拌することにより、それぞれのアニオン性界面活性剤（Ｂ）１質量％の水性貯蔵液を調製する。
【０１２５】
各実施例のＣＭＰスラリーを調製するために、グリシン（アミノ酸（Ｃ））溶液、アニオン性界面活性剤（腐食防止剤（Ｂ））溶液を混合し、連続攪拌下でコロイドシリカ粒子溶液（（Ａ）の、例えばＦｕｓｏ（登録商標）ＰＬ３の２０％貯蔵液）を添加する。研磨剤（Ａ）の所望量の添加を完了した後、分散液をさらに５分攪拌する。その後、４．８質量％ＫＯＨ水溶液を添加することにより、そのｐＨを８．３±０．１に調整する。ＣＭＰスラリーの濃度を下記実施例及び比較例の表２及び表３の値に調整するために、攪拌下で残りの水を添加する。その後、分散液を、室温で０．２μｍのフィルターに通過させることにより濾過する。スラリーをＣＭＰに使用する直前（１〜１５分）に、所望量のＨ２Ｏ２（Ｄ）を添加する。
【０１２６】
実施例に使用した無機粒子（Ａ）
３５ｎｍの平均一次粒子径（ｄ１）、７０ｎｍの平均二次粒子径（ｄ２）（Ｈｏｒｉｂａ製機器による動的光散乱技術を用いて決定した）、及び約４６ｍ２／ｇの比表面積を有するコクーン形状のコロイドシリカ粒子（Ａ１）（例えば、Ｆｕｓｏ（登録商標）ＰＬ−３）を使用した。
【０１２７】
【表１】
2019520697.tif 000003
【０１２８】
粒子形状の特性評価の手順
２０質量％固形分を有する水性コクーン状シリカ粒子分散系を炭素ホイル上に分散させ、乾燥させた。エネルギーフィルタ型透過電子顕微鏡（ＥＦ−ＴＥＭ）（１２０キロボルト）及び走査型電子顕微鏡二次電子画像（ＳＥＭ−ＳＥ）（５キロボルト）を用いて、乾燥した分散系を解析した。２ｋ、１６ビット、０．６８５１ｎｍ／画素の解像度を有するＥＦ−ＴＥＭ画像（図４）を解析に使用した。ノイズ抑制後の閾値を使用して、画像を２値化処理した。その後、粒子を手作業で分離した。重なり粒子及び端の粒子を区別し、これは解析に使用しなかった。上記で定義したＥＣＤ、形状係数及び球形度を計算し、統計的に分類した。
【０１２９】
Ａ２は、約９０ｍ２／ｇの比表面積、３５ｎｍの平均一次粒子径（ｄ１）及び７５ｎｍの平均二次粒子径（ｄ２）（Ｈｏｒｉｂａ製機器を介する動的光散乱技術を用いて決定した）を有する凝集粒子（例えば、Ｆｕｓｏ（登録商標）ＰＬ−３Ｈ）を使用）である。 
表２：実施例１〜２、並びに比較例Ｖ１〜Ｖ３のＣＭＰ組成物、これらの組成物を用いた２００ｍｍＣｏウェハの化学機械研磨プロセス中での、それらのｐＨ値、ｐＨ変動、濃度変動、Ｃｏ−ＳＥＲデータ、及びそれらのＣｏ−ＭＲＲデータ、ここで、ＣＭＰ組成物の水性媒体（Ｅ）は脱イオン水である。成分（Ａ）、（Ｂ）、（Ｃ）及び（Ｄ）の量は、対応するＣＭＰ組成物の質量に対する質量パーセント（質量％）で表示する。（Ｅ）以外の成分の量が合計でＣＭＰ組成物のｙ質量％である場合、したがって、（Ｅ）の量はＣＭＰ組成物の（１００−ｙ）質量％である。
【０１３０】
【表２】
2019520697.tif 000004
【０１３１】
【表３】
2019520697.tif 000005
2019520697.tif 000006
【０１３２】
本発明に係るＣＭＰ組成物は、表２及び表３に示す各実施例によって実証できるように、コバルト材料除去速度（ＭＲＲ）［Å／分］の点で向上した研磨性能を示し、かつ、Ｃｏエッチング速度の大幅な低下を示す。 
【図１】
2019520697.tif 000007
【図２】
2019520697.tif 000008
【図３】
2019520697.tif 000009
【図４】
2019520697.tif 000010
【国際調査報告】
2019520697.tif 000011
2019520697.tif 000012
2019520697.tif 000013
2019520697.tif 000014
2019520697.tif 000015